FR 3088845 A1 20200529 FR 1871855 A 20181126 Description Titre de l'invention : Procédé de réalisation d'une matelassure de siège de véhicule automobile [0001] L'invention concerne un procédé de réalisation d'une matelassure de siège de véhicule automobile, une matelassure réalisée par un tel procédé et un siège de véhicule automobile pourvu d'une telle matelassure. [0002] Il est connu, notamment du document WO-2018/020149-Al, de mettre en oeuvre un procédé de réalisation d'une matelassure de siège de véhicule automobile, ledit procédé comprenant les étapes suivantes : [0003] - prévoir une coiffe comprenant un format d'un complexe comprenant une couche de matériau de revêtement et une sous-couche de mousse élastiquement compressible, [0004] mettre en place ledit format dans un moule définissant unc cavité dc moulage, ladite couche de revêtement étant disposée contre la paroi de ladite cavité, [0005] disposer sur ladite sous-couche un film à base de polyuréthane thermoplastique, [0006] injecter dans ladite cavité un mélange précurseur de mousse élastiquement com- pressible, de manière à réaliser un bloc de rembourrage, ledit film ayant un point de fusion et un indice de fluidité en masse tels qu'il se dégrade sous l'action de la chaleur dégagée lors de la formation de la mousse dudit bloc, afin de permettre un surmoulage de ladite sous-couche par ledit bloc sensiblement sans pénétration dc la mousse dudit bloc dans l'épaisseur dc ladite sous-couche, [0007] après expansion de la mousse, démouler la matelassure obtenue. [0008] Avec un tel procédé, on réalise unc matelassure dont la coiffe est solidaire, au moins par le biais du format, du bloc de rembourrage, ce qui évite d'avoir à utiliser des moyens de rappel tels qu'utilisés traditionnellement dans le cas de coiffes montées par chaussage sur ledit bloc. [0009] En outre, le film s'est dégradé sous l'action de la chaleur dégagée lors de la formation dc la mousse du bloc, afin de permettre un surmoulage dc la sous-couche par ledit bloc. [0010] Et, de par un choix pertinent de la température de fusion et de la fluidité à l'état fondu du film, cette opération de surmoulage se fait sensiblement sans pénétration de la mousse du bloc dans l'épaisseur de la sous-couche. [0011] En effet, le film se dégrade de façon progressive sous l'action de la chaleur, ce qui permet que la mousse en formation vienne en contact avec la sous-couche une fois qu'elle a pris, du fait de sa réticulation partielle, une consistance telle que sa pénétration au sein de ladite sous-couche est minimisée [0012] Il en résulte l'absence de croûte étanche, nuisant au confort hygrothermique de la 2 matelassure, qui aurait été liée à une pénétration de mousse au sein de la sous-couche. [0013] Cependant, un film tel que préconisé s'avère dans certains cas insuffisamment robuste. [0014] C'est notamment le cas lorsque la coiffe présente une géométrie complexe, obligeant le film à subir des déformations importantes, qui risque de mener à une dégradation prématurée dudit film, notamment par perçage localisé, ce qui peut conduire à un surmoulage de la sous-couche alors que la mousse en formation se présente encore sous une forme trop liquide, susceptible de pénétrer de façon importante dans ladite sous-couche. [0015] C'est également le cas lorsque la matelassure doit présenter une portance élevée-par exemple dans le cas d'une matelassure d'assise - qui oblige à réaliser un remplissage accentué du moule en mélange précurseur de mousse, ce qui se traduit par une pression accentuée dans la cavité de moulage pouvant conduire au phénomène de dégradation prématurée du film sus-évoquée. [0016] Dans de tels cas, on observe une dégradation trop rapide du film, ce qui empêche la montée en pression de la mousse dans le moule quand elle arrive à la fin de son temps de montée et risque de conduire à des défauts de surface de ladite mousse - se présentant sous la forme de cratères (ou « collapscs ») - cntrainant une dégradation des propriétés de confort et/ou d'aspect de la matelassure. [0017] Et ce phénomène est accentué lorsqu'est prévu une aspiration sous vide destinée à plaquer la coiffe contre la paroi du moule, technique appliquée notamment lorsque ladite coiffe présente une géométrie complexe, par exemple de par la présence de tranchées d'enjolivement. [0018] L'invention a pour but de pallier cet inconvénient. [0019] A cet effet, et selon un premier aspect, l'invention propose un procédé de réalisation d'une matelassure de siège de véhicule automobile, ledit procédé comprenant les étapes suivantes : prévoir une coiffe comprenant un format d'un complexe comprenant une couche de matériau de revêtement et une sous-couche de mousse élastiquement compressible, mettre en place ledit format dans un moule définissant une cavité de moulage, ladite couche de revêtement étant disposée contre la paroi de ladite cavité, disposer sur ladite sous-couche un film à base de polyuréthane thermoplastique, injecter dans ladite cavité un mélange précurseur de mousse élastiquement compressible, de manière à réaliser un bloc de rembourrage, ledit film ayant un point de fusion et un indice de fluidité en masse tels qu'il se dégrade sous l'action de la chaleur dégagée lors de la formation de la mousse dudit bloc, 3 afin de permettre un surmoulage de ladite sous-couche par ledit bloc sensiblement sans pénétration de la mousse dudit bloc dans l'épaisseur de ladite sous-couche, après expansion de la mousse, démouler la matelassure obtenue, [0020] ledit film étant pourvu d'une pellicule de renfort tournée vers ladite cavité, de manière à former une barrière bicouche d'entrave à la pénétration de mousse, ladite pellicule étant à base de polyuréthane thermoplastique de point de fusion supérieur à celui dudit film et d'indice de fluidité en niasse inférieur à celui dudit film, de manière à présenter une résistance accentuée par rapport audit film pour se dégrader de façon retardée sous l'action de ladite chaleur. [0021] La pellicule de renfort présente des propriétés physiques proches de celles du film, niais elle est légèrement plus résistante à la chaleur et d'une fluidité légèrement plus basse, ce qui permet de conférer à la barrière d'entrave une robustesse accrue permettant sa dégradation retardée. [0022] Ainsi, la pression dans le moule peut être maintenue de façon prolongée - par exemple de l'ordre de 10 à 15 secondes en plus -, ce qui permet de stabiliser la mousse à la fin du temps de montée et d'éviter la formation de cratères en sa surface. [0023] On aurait pu prévoir de n'utiliser que la pellicule sans le film mais la demanderesse a observé, suite à de nombreux essais, que ladite pellicule présente un pouvoir collant moindre que ledit film, ce qui ne permet pas de garantir une cohésion suffisante entre la sous-couche et le bloc à l'issue du surmoulage. [0024] C'est pourquoi est mis en oeuvre un film pourvu d'une telle pellicule remplissant une fonction principale de renfort alors que ledit film présente pour sa part une fonction principale de collage. [0025] En définitive, on dispose avec l'agencement proposé d'un procédé de fabrication par- ticulièrement fiable, permettant en outre, notamment dans le cas de matelassures dont la coiffe présente une géométrie complexe, la mise en oeuvre d'un placage par aspiration sous vide de ladite coiffe contre la paroi de la cavité sans risque de dégradation prématurée de la barrière bicouche. [0026] Selon d'autres aspects, l'invention propose une matelassure réalisée par un tel procédé et un siège de véhicule automobile comprenant une telle matelassure. [0027] D'autres particularités et avantages de l'invention apparaîtront dans la description qui suit, faite en référence aux figures jointes, dans lesquelles : [0028] [fig.l] est une vue schématique en coupe partielle d'une matelassure en cours de fa- brication selon une réalisation, le mélange précurseur de mousse venant d'être injecté dans le moule, [0029] [fig.2] est une vue schématique en coupe partielle de la matelassure de la figure 1 une fois réalisée. [0030] En référence aux figures, on décrit un procédé de réalisation d'une matelassure 1 de siège de véhicule automobile, ledit procédé comprenant les étapes suivantes : prévoir une coiffe comprenant un format 2 d'un complexe comprenant une couche de matériau de revêtement 3 et une sous-couche 4 de mousse élastiquement compressible, mettre en place ledit format dans un moule 5 définissant une cavité de moulage 6, ladite couche de revêtement étant disposée contre la paroi 7 de ladite cavité, disposer sur ladite sous-couche un film 8 à base de polyuréthane thermoplastique, injecter dans ladite cavité un mélange précurseur de mousse 9 élastiquement compressible, de manière à réaliser un bloc 10 de rembourrage, ledit film ayant un point de fusion et un indice de fluidité en masse tels qu'il se dégrade sous l'action de la chaleur dégagée lors de la formation de la mousse dudit bloc, afin de permettre un surmoulage de ladite sous-couche par ledit bloc sensiblement sans pénétration de la mousse dudit bloc dans l'épaisseur de ladite sous-couche, après expansion de la mousse, démouler la matelassure 1 obtenue, [0031] ledit film étant pourvu d'une pellicule de renfort 11 tournée vers ladite cavité, de manière à former une barrière hicouchc d'entrave à la pénétration de mousse, ladite pellicule étant à base de polyuréthane thermoplastique de point de fusion supérieur à celui dudit film et d'indice de fluidité en masse inférieur à celui dudit film, de manière à présenter une résistance accentuée par rapport audit film pour se dégrader de façon retardée sous l'action de ladite chaleur. [0032] Les indices de fluidité en masse sont notamment mesurés selon la norme NF T 51-016 en vigueur à la date de dépôt de la demande, à 190°C avec un rhéomètre capillaire à écoulement forcé dont le piston est chargé avec une masse de 2,160 kg. [0033] Les points de fusion sont mesurés notamment en analyse calorimétrie différentielle à balayage (DSC), selon la norme 1SO 11357 en vigueur à la date de dépôt de la demande. [0034] Selon une réalisation : le film 8 a un point de fusion compris entre 45 et 52°C et un indice de fluidité en masse compris entre 17 et 26 g/10 min, la pellicule 11 a un point de fusion compris entre 53 et 60°C et un indice de fluidité en masse compris entre 6 et 16 g/10 min [0035] Plus particulièrement, selon une réalisation : le film 8 a un point de fusion compris entre 48 et 52°C et un indice de fluidité en masse compris entre 22 et 26 g/10 min, la pellicule 11 a un point de fusion compris entre 53 et 57°C et un indice de fluidité en masse compris entre 12 et 16 g/10 min. [0036] De nombreux essais ont permis à la demanderesse d'observer d'excellents résultats avec un film 8 et une pellicule 11 présentant de telles caractéristiques. [0037] Selon une réalisation, le film 8 et la pellicule 11 présentent chacun une épaisseur comprise entre 7 et 20 microns. [0038] Selon une réalisation, le polyol utilisé pour réaliser le film 8 est à hase de polyester. [0039] Selon une réalisation, le polyol utilisé pour réaliser la pellicule 11 est à hase de polyester. [0040] Selon une réalisation, l'isocyanate utilisé pour réaliser le film 8 comprend un groupe aromatique. [0041] Selon une réalisation, l'isocyanate utilisé pour réaliser la pellicule 11 comprend un groupe aromatique. [0042] Selon une réalisation, la sous-couche de mousse 4 présente une densité de 0,028±0,002, cc qui correspond usuellement à une qualité médiocre de mousse utilisée pour des coiffes associées à un bloc de rembourrage par chaussage et non par surmoulage de ladite coiffe par ledit bloc. [0043] L'emploi d'une telle sous-couche 4, de faible coût, permet de réaliser une ma- telassure 1 de coût minimisé. [0044] L'emploi d'une telle sous-couche 4 est rendue possible par l'utilisation du film 8 pourvu de la pellicule 11 tel que sus-décrit. [0045] Selon une réalisation, la sous-couche de mousse 4 est à base de polyuréthanne. [0046] Selon une réalisation, la sous-couche de mousse 4 présente une épaisseur comprise entre 1,5 et 2 mm. [0047] Selon la réalisation représentée, la sous-couche de mousse 4 est pourvue, sur sa face externe, d'un voile de protection 12, notamment en maille rectiligne ou circulaire [0048] Selon une réalisation non représentée, la coiffe comprend un deuxième format associé bord à bord, notamment par couture, au premier format 2, ledit deuxième format étant non surmoulé par le bloc 10 de rembourrage. [0049] Selon une réalisation, le deuxième format est situé en partie latérale de la matelassure 1, sa dissociation du bloc 10 de rembourrage permettant une meilleure résistance dudit bloc en regard des flexions qu'il subit lors des entrées/sorties des passagers dans le/ hors du véhicule. [0050] Selon une réalisation, la mousse du bloc 10 présente une densité différente selon qu'elle est située en regard du premier 2 ou deuxième format, ladite mousse présentant notamment une densité accrue en parties latérales de la matelassure 1, de manière à permettre un maintien latéral ferme du passager. [0051] On décrit à présent une matelassure 1 de siège de véhicule automobile réalisée par un 6 tel procédé, ladite matelassure comprenant : une coiffe comprenant un premier format 2, ledit format comprenant une couche de matériau de revêtement 3 et une sous-couche de mousse 4 élastiquement compressible notamment à hase de polyuréthanne, un bloc 10 de rembourrage en mousse élastiquement compressible, ledit bloc surmoulant ledit format en laissant ladite sous-couche sensiblement exempte de mousse dans son épaisseur. [0052] On décrit enfin, de façon non représentée, un siège de véhicule automobile comprenant une telle matelassure 1, ladite matelassure étant associée, par la périphérie de la coiffe, à une armature dudit siège. [0053] Pour réaliser l'association de la matelassure 1 sur l'armature de siège, on utilise notamment des profilés fixés, par exemple par couture, en périphérie de la coiffe, lesdits profilés s'emboitant dans des parties d'ancrage prévues sur ladite armature. 7 [Revendication I] [Revendication 2] [Revendication 3]